(57)【要約】【課題】セメントと急結剤を除く混和材料に含まれる石膏の合計が、セメント１００重量部に対しＳＯ３換算で５重量部を超えるベースコンクリートに急結剤を添加する場合に、吹付材の初期強度がセメントの品質変動の影響を受け難く且つ高い急結剤及び吹付材を提供すること。【手段】セメントと急結剤を除く混和材料に含まれる石膏の合計が、セメント１００重量部に対しＳＯ３換算で５重量部を超えるベースコンクリートに添加する急結剤であって、カルシウムアルミネート類と、Ｎａ２Ｏ／Ａｌ２Ｏ３のモル比が０.６５以上１．００未満であるアルミン酸ナトリウムとを含む急結剤。また、ＳＯ３換算で５重量部を超えるベースコンクリートと、上記の急結剤とを含有する吹付材。【選択図】なし【特許請求の範囲】
【請求項１】
セメントと急結剤を除く混和材料に含まれる石膏の合計が、セメント１００重量部に対しＳＯ３換算で５重量部を超えるベースコンクリートに添加する急結剤であって、カルシウムアルミネート類と、Ｎａ２Ｏ／Ａｌ２Ｏ３のモル比が０.６５以上１．００未満であるアルミン酸ナトリウムとを含む急結剤。
【請求項２】
セメントと急結剤を除く混和材料に含まれる石膏の合計が、セメント１００重量部に対しＳＯ３換算で５重量部を超えるベースコンクリートに添加する急結剤であって、カルシウムアルミネート類とアルミン酸ナトリウムの合計１００重量部に対し、カルシウムアルミネート類７０〜９８重量部と、Ｎａ２Ｏ／Ａｌ２Ｏ３のモル比が０.６５以上１．００未満であるアルミン酸ナトリウム２〜３０重量部とを含む請求項１記載の急結剤。
【請求項３】
更に、カルシウムアルミネート類とアルミン酸ナトリウムの合計１００重量部に対し、水和活性アルミナ類５〜２０重量部を含む請求項１又は請求項２記載の急結剤。
【請求項４】
セメントと急結剤を除く混和材料に含まれる石膏の合計が、セメント１００重量部に対しＳＯ３換算で５重量部を超えるベースコンクリートと、請求項１〜請求項３記載の急結剤とを含有する吹付材。
【発明の詳細な説明】
【技術分野】
【０００１】
本発明は、トンネル、地下空間、法面等の建設工事に適する吹付け工法に用いる吹付材及びこれに用いる急結剤に関し、特に、初期強度がセメントの品質変動の影響を受け難く且つ高い吹付材及びこれに用いる急結剤に関する。
【背景技術】
【０００２】
トンネル、地下空間、法面等の建設工事においてコンクリートを打設する方法として、吹付けコンクリート即ち吹付材を用いた吹付け工法が用いられている。一般の吹付け工法においては、ベースコンクリートと急結剤を別々の輸送管を通して別経路で圧送し、圧送途中で合流混合した後に吹付けノズルの筒先より地山等に吹き付けている。近年、吹付材には、施工サイクルを短縮させることや安全性を向上させることを目的として、高い初期強度となる吹付材が求められている。その例として、セメントとセッコウとを主成分とするベースコンクリートと、カルシウムアルミネートを主成分とする急結剤とを含有してなる吹付材が知られている（例えば特許文献１参照。）。
【０００３】
しかしながら、本発明者らの研究により、セメントと急結剤を除く混和材料に含まれる石膏の合計が、セメント１００重量部に対しＳＯ３換算で５重量部を超えるベースコンクリートに急結剤を添加すると、吹付材の初期強度がセメントの品質変動の影響を受けやすいという現象が見られた。例えば、吹付材の材齢１０分における圧縮強度が２．０Ｎ／ｍｍ２以上必要な場合に、セメントの品質が変わったために材齢１０分における圧縮強度が３．０Ｎ／ｍｍ２から０．８Ｎ／ｍｍ２に低下した。吹付けコンクリートが所要の強度を満たしていない場合に次工程の作業を行うと、地山が崩落するといった重大事故につながる虞がある。解決策として、吹付材施工毎に試験吹付けを行い、初期強度を確認し、強度が低すぎる場合には急結剤添加量等の調整により初期強度を高め、その後に吹付け施工を行なう方法も考えられるが、試験回数が極めて多くなるため、現実的ではない。セメントの品質変動は、特に異なった製造元の複数のセメントを用い且つこれらを予め混合せずに用いる場合に大きく、その影響も大きい。
【特許文献１】特許第３４１２７９４号公報
【発明の開示】
【発明が解決しようとする課題】
【０００４】
本発明は前記問題の解決、即ち、セメントと急結剤を除く混和材料に含まれる石膏の合計が、セメント１００重量部に対しＳＯ３換算で５重量部を超えるベースコンクリートに急結剤を添加する場合に、吹付材の初期強度がセメントの品質変動の影響を受け難く且つ高い急結剤を提供することを目的とする。また、本発明は、初期強度がセメントの品質変動の影響を受け難く且つ高い吹付材を提供することを目的とする。
【課題を解決するための手段】
【０００５】
本発明者等は、前記課題解決のため鋭意検討した結果、用いる急結剤及び用いるベースコンクリートを各々特定のものにすることで、吹付材の初期強度がセメントの品質変動の影響を受け難く且つ高くなることを見出し、本発明を完成させた。即ち、本発明は、以下の（１）〜（３）で表す急結剤、並びに（４）で表す吹付材である。
（１）セメントと急結剤を除く混和材料に含まれる石膏の合計が、セメント１００重量部に対しＳＯ３換算で５重量部を超えるベースコンクリートに添加する急結剤であって、カルシウムアルミネート類と、Ｎａ２Ｏ／Ａｌ２Ｏ３のモル比が０.６５以上１．００未満であるアルミン酸ナトリウムとを含む急結剤。（２）セメントと急結剤を除く混和材料に含まれる石膏の合計が、セメント１００重量部に対しＳＯ３換算で５重量部を超えるベースコンクリートに添加する急結剤であって、カルシウムアルミネート類とアルミン酸ナトリウムの合計１００重量部に対し、カルシウムアルミネート類７０〜９８重量部と、Ｎａ２Ｏ／Ａｌ２Ｏ３のモル比が０.６５以上１．００未満であるアルミン酸ナトリウム２〜３０重量部とを含む上記（１）の急結剤。（３）更に、カルシウムアルミネート類とアルミン酸ナトリウムの合計１００重量部に対し、水和活性アルミナ類５〜２０重量部を含む上記（１）又は（２）の急結剤。（４）セメントと急結剤を除く混和材料に含まれる石膏の合計が、セメント１００重量部に対しＳＯ３換算で５重量部を超えるベースコンクリートと、上記（１）〜（３）の急結剤とを含有する吹付材。
【発明の効果】
【０００６】
本発明によれば、セメントと急結剤を除く混和材料に含まれる石膏の合計が、セメント１００重量部に対しＳＯ３換算で５重量部を超えるベースコンクリートに急結剤を添加する場合に、吹付材の初期強度がセメントの品質変動の影響を受け難く且つ高い急結剤が得られる。また、初期強度がセメントの品質変動の影響を受け難く且つ高い吹付材が得られる。地山等に吹き付けた吹付材の初期強度が安定して高いので、施工サイクルを短縮させることができ且つ安全性が高い吹付材及び吹付け工法が得られる。
【発明を実施するための最良の形態】
【０００７】
本発明の急結剤は、セメントと急結剤を除く混和材料に含まれる石膏の合計が、セメント１００重量部に対しＳＯ３換算で５重量部を超えるベースコンクリートに添加する急結剤であって、カルシウムアルミネート類と、Ｎａ２Ｏ／Ａｌ２Ｏ３のモル比が０.６５以上１．００未満であるアルミン酸ナトリウムとを含むものとする。好ましくは、カルシウムアルミネート類とアルミン酸ナトリウムの合計１００重量部に対し、カルシウムアルミネート類７０〜９８重量部と、Ｎａ２Ｏ／Ａｌ２Ｏ３のモル比が０.６５以上１．００未満であるアルミン酸ナトリウム２〜３０重量部とを含むものとする。より好ましくは、更に、カルシウムアルミネート類とアルミン酸ナトリウムの合計１００重量部に対し、水和活性アルミナ類５〜２０重量部を含むものとする。尚、本発明の急結剤をベースコンクリートに添加する方法は、特に限定されない。
【０００８】
本発明に使用するカルシウムアルミネート類としては、カルシウムアルミネート、カルシウムハロアルミネート、カルシウムナトリウムアルミネート、カルシウムサルホアルミネート並びにこれらにＳｉＯ２、Ｋ２Ｏ、Ｆｅ２Ｏ３、ＴｉＯ２等が固溶又は化合したもの群から選ばれる一種又は二種以上を用いることができる。これらのカルシウムアルミネート類は、化合物、固溶体、ガラス質又はこのうち二種以上が共存するものであっても良い。用いるカルシウムアルミネート類の粉末度は、吹付材の初期強度が高いことから、ブレーン比表面積で４０００ｃｍ２／ｇ以上が好ましく、５０００ｃｍ２／ｇ以上がより好ましい。
【０００９】
本発明の急結剤におけるカルシウムアルミネート類の含有量は、カルシウムアルミネート類とアルミン酸ナトリウムの合計１００重量部に対し、カルシウムアルミネート類７０〜９８重量部とすることが好ましい。７０重量部未満の場合、急結性が低下するとともに吹付材の長期強度が低くなるので好ましくない。９８重量部を超えると、セメントと急結剤を除く混和材料に含まれる石膏の合計が、セメント１００重量部に対しＳＯ３換算で５重量部を超えるベースコンクリートに急結剤を添加する場合に、吹付材の初期強度がセメントの品質変動の影響を受け易くなるので好ましくない。より好ましいカルシウムアルミネート類の含有量は、カルシウムアルミネート類とアルミン酸ナトリウムの合計１００重量部に対し、カルシウムアルミネート類８０〜９０重量部とする。
【００１０】
本発明に使用するアルミン酸ナトリウムは、Ｎａ２Ｏ／Ａｌ２Ｏ３のモル比が０.６５以上１．００未満であるアルミン酸ナトリウムとする。Ｎａ２Ｏ／Ａｌ２Ｏ３のモル比が１．００以上では、セメントと急結剤を除く混和材料に含まれる石膏の合計が、セメント１００重量部に対しＳＯ３換算で５重量部を超えるベースコンクリートに急結剤を添加する場合に、吹付材の初期強度がセメントの品質変動の影響を受け易い。また、Ｎａ２Ｏ／Ａｌ２Ｏ３のモル比が０.６５未満では、急結性が低下し、吹付材の初期強度が低下する。好ましくは、Ｎａ２Ｏ／Ａｌ２Ｏ３のモル比が０.７２〜０．９５であるアルミン酸ナトリウムとする。
【００１１】
本発明の急結剤におけるアルミン酸ナトリウムの含有量は、カルシウムアルミネート類とアルミン酸ナトリウムの合計１００重量部に対し、アルミン酸ナトリウム２〜３０重量部とすることが好ましい。２重量部未満の場合、セメントと急結剤を除く混和材料に含まれる石膏の合計が、セメント１００重量部に対しＳＯ３換算で５．０重量部を超えるベースコンクリートに急結剤を添加する場合に、吹付材の初期強度がセメントの品質変動の影響を受け易くなるので好ましくない。３０重量部を超えると、急結性が低下するとともに吹付材の長期強度が低くなるので好ましくない。より好ましいアルミン酸ナトリウムの含有量は、カルシウムアルミネート類とアルミン酸ナトリウムの合計１００重量部に対し、アルミン酸ナトリウム１０〜２０重量部とする。
【００１２】
本発明の急結剤に、更に、カルシウムアルミネート類とアルミン酸ナトリウムの合計１００重量部に対し、水和活性アルミナ類５〜２０重量部を含むと、急結性が高まるので好ましい。より好ましくは、５〜１５重量部とする。最も好ましくは、１０〜１５重量部とする。２０重量部を超えると、カルシウムアルミネート類及びアルミン酸ナトリウムの含有量が減るために急結性が高まらず、吹付材の初期強度又は長期強度が不足することがある。また、５重量部未満では、水和活性アルミナ類を含有させた効果が得難い。
【００１３】
本発明で使用する水和活性アルミナ類としては、水又は水の存在下においてその他の急結成分やセメントと速やかに反応する活性の高い非晶質又は結晶度の低いアルミナ物質、或いは水酸化アルミニウムで、例えば活性アルミナ、水硬性アルミナ、γ−アルミナ、ベーマイト、水酸化アルミニウム等が挙げられ、これらの一種又は二種以上を使用することができる。尚、α−アルミナは結晶度が高く、活性が低いので適当ではない。当該水和活性アルミナ類の平均粒子径は２００μｍ以下が好ましく、より好ましくは３０μｍ以下、最も好ましくは１５μｍ以下とする。尚、ここで平均粒子径とは、レーザー回折・散乱法により求めたものとする。
【００１４】
本発明の吹付材は、セメントと急結剤を除く混和材料に含まれる石膏の合計が、セメント１００重量部に対しＳＯ３換算で５重量部を超えるベースコンクリートと、上記の急結剤とを含有する。上記の急結剤の使用量は、セメント１００重量部に対し、３〜１５重量部が好ましく、より好ましくは７〜１２重量部とする。３重量部未満では吹付材の初期強度又は／及び長期強度が不足することがあり、１５重量部を超えると吹付材の長期強度が低下することがある。
【００１５】
本発明で使用するベースコンクリートは、セメントと急結剤を除く混和材料に含まれる石膏の合計が、セメント１００重量部に対しＳＯ３換算で５重量部を超えるコンクリートを用いる。５重量部以下では吹付材の初期強度が不足する。吹付材の長期強度が高くなることから、好ましくはセメントと急結剤を除く混和材料に含まれる石膏の合計が、セメント１００重量部に対しＳＯ３換算で５重量部を超え２０重量部以下とし、より好ましくは５重量部を超え１５重量部以下、最も好ましく５重量部を超え１０重量部以下はとする。セメントと急結剤を除く混和材料に含まれる石膏の合計が２０重量部を超えると、吹付材の長期強度が低下するので好ましくない。使用する石膏の種類は特に限定されず、無水石膏、半水石膏、ニ水石膏から選ばれる一種を単独使用又二種以上を併用してもよい。また、石膏の粉末度は、より少ない石膏の使用量で高い初期強度が得られることから、ブレーン比表面積で４０００ｃｍ２／ｇ以上が好ましく、６０００ｃｍ２／ｇ以上がより好ましい。ベースコンクリートへ石膏を含有させる方法は特に限定されず、例えばセメント中に含有させても、急結剤を除く混和材料中に含有させても、又別途石膏単独でベースコンクリートに混和しても良く、これらを組み合わせても良い。
【００１６】
本発明で使用するベースコンクリートには、少なくともセメント及び水が含まれ、本発明の効果を損なわない範囲で、必要により更にモルタルやコンクリートで使用可能な骨材や混和材料を添加しても良い。セメントとしては、例えば、普通，早強，中庸熱，低熱ポルトランドセメント等のポルトランドセメントや、高炉セメント，フライアッシュセメント等の混合セメント、或いは、都市ゴミ焼却灰や下水汚泥焼却灰等の廃棄物を原料として利用したエコセメント等が挙げられ、これらの一種又は二種以上を使用することができる。また、骨材としては、例えば、川砂、陸砂、海砂、砕砂、珪砂、川砂利、陸砂利、砕石及び人工骨材等が挙げられ、これらの一種又は二種以上を使用することができる。また、混和材料としては、例えば、高性能減水剤，高性能ＡＥ減水剤，ＡＥ減水剤及び流動化剤を含む減水剤、シリカフューム等のポゾラン、高炉スラグ等の潜在水硬性物質、石粉、樹脂エマルション、膨張材、起泡剤、発泡剤、防錆剤、顔料、繊維、撥水剤、防水材、消泡剤、凝結遅延剤、硬化促進剤、粉塵低減剤、収縮低減剤、水中不分離性混和剤等が挙げられ、これらの一種又は二種以上を本発明による効果を阻害しない範囲で使用することができる。
【００１７】
本発明の吹付材を製造する方法及び使用する方法は、特に限定されない。
【実施例】
【００１８】
以下、実施例により本発明を説明する。
［使用材料］
セメント：表１に化学組成を示す市販品の普通ポルトランドセメントＡ〜Ｅの５種
高性能減水剤：ポリカルボン酸系高性能減水剤（商品名；ＮＴ−１０００Ｓ、（株）エヌエムビー製）
細骨材：海砂（密度：２．５６ｇ／ｃｍ３，粗粒率：２．２６）と石灰石砕砂（密度：２．６６ｇ／ｃｍ３，粗粒率：３．０４）の６：４（質量比）の混合物
粗骨材：砕石（密度：２．７２ｇ／ｃｍ３，最大寸法：１５ｍｍ）
カルシウムアルミネート類：１２ＣａＯ・７Ａｌ２Ｏ３組成の非晶質（以下略称「Ｃ１２Ａ７」という。）
アルミン酸ナトリウム１：Ｎａ２Ｏ／Ａｌ２Ｏ３のモル比が１．２１であるアルミン酸ナトリウム（以下略称「ＡＮ１」という。）
アルミン酸ナトリウム２：Ｎａ２Ｏ／Ａｌ２Ｏ３のモル比が０．９５であるアルミン酸ナトリウム（以下略称「ＡＮ２」という。）
アルミン酸ナトリウム３：Ｎａ２Ｏ／Ａｌ２Ｏ３のモル比が０．８１であるアルミン酸ナトリウム（以下略称「ＡＮ３」という。）
アルミン酸ナトリウム４：Ｎａ２Ｏ／Ａｌ２Ｏ３のモル比が０．７２であるアルミン酸ナトリウム（以下略称「ＡＮ４」という。）
アルミン酸ナトリウム５：Ｎａ２Ｏ／Ａｌ２Ｏ３のモル比が０．５５であるアルミン酸ナトリウム（以下略称「ＡＮ５」という。）
水和活性アルミナ類：非晶質アルミナ、平均粒子径；１５μｍ（堀場社製レーザー回折・散乱式粒子径測定装置（型番：ＬＡ−９００）で得た値）
石膏：無水石膏（ブレーン比表面積で６０００ｃｍ２／ｇ）
【００１９】
【表１】
2006182617.tif 000002
【００２０】
［急結剤の製造］
上記カルシウムアルミネート類、アルミン酸ナトリウム１〜５、及び水和活性アルミナ類を表２に示す配合で、ヘンシェルミキサを用いて混合し、各種急結剤（急結剤Ａ〜Ｍ）を製造した。
【００２１】
【表２】
2006182617.tif 000003
【００２２】
［貫入抵抗試験による初期強度発現性評価］
内径１２ｃｍ、深さ１６ｃｍの円筒型ポリ容器にセメント５００ｇに石膏５０ｇ混合した粉体５５０gを投入し、水２４４ｇと高性能減水剤６ｇを加え、直径４ｃｍの撹拌羽付ハンドミキサーを用いて１，０００ｒｐｍの回転数で１分間混合しベースコンクリートに相当するセメントペーストを製造した後、急結剤４５ｇを添加して５秒間攪拌し、吹付材に相当する急結性セメントペーストを作製した。この作製した急結性セメントペーストに、先端が平面な直径２ｍｍの丸鋼からなる貫入針を１インチ貫入させたときの抵抗値、即ちプロクター貫入抵抗値を、急結剤の添加１０分後に測定した。このプロクター貫入抵抗値は、吹付材の初期強度特性を示すものである。表３及び表４に、用いたセメントの種類、用いた急結剤の種類、各急結性セメントペーストのプロクター貫入抵抗値の結果及びその評価を示した。評価基準は、材齢１０分後のプロクター貫入抵抗値が５０Ｎ／ｍｍ２以上である場合を良好とし、５０Ｎ／ｍｍ２未満を不良と評価した。プロクター貫入抵抗値が５０Ｎ／ｍｍ２以上であれば、圧縮強度で２Ｎ／ｍｍ２以上であることを意味する。また、ベースコンクリートに相当する各セメントペーストにおける、セメントと急結剤を除く混和材料に含まれる石膏の合計は、セメント１００重量部に対しＳＯ３換算で、セメントＡ、Ｂ、Ｃ及びＥを用いたものが８．２重量部、セメントＤを用いたものが８．３重量部であった。
【００２３】
【表３】
2006182617.tif 000004
【００２４】
【表４】
2006182617.tif 000005
【００２５】
セメントが異なっても、本発明の急結剤（急結剤Ａ〜Ｉ）を用いた試験Ｎｏ．１−１〜１−３３全ての材齢１０分におけるプロクター貫入抵抗値とも、５０Ｎ／ｍｍ２以上であった。特に、カルシウムアルミネート類とアルミン酸ナトリウムの合計１００重量部に対し、水和活性アルミナ類５〜２０重量部を含む急結剤（急結剤Ｇ〜Ｉ）を用いた試験Ｎｏ．１−１９〜１−３３は、プロクター貫入抵抗値が全て８０Ｎ／ｍｍ２以上、特に試験Ｎｏ．１−２４〜１−３３は、全て９０Ｎ／ｍｍ２以上と高い値であった。
【００２６】
それに比べ、アルミン酸ナトリウムを含まない急結剤（急結剤Ｊ）を用いたＮｏ．１−３４〜１−３８の材齢１０分におけるプロクター貫入抵抗値は、何れも５０Ｎ／ｍｍ２未満であった。また、Ｎａ２Ｏ／Ａｌ２Ｏ３のモル比が１．００以上であるアルミン酸ナトリウムを含む急結剤（急結剤Ｋ）を用いたＮｏ．１−３９〜１−４３の材齢１０分におけるプロクター貫入抵抗値は、５０Ｎ／ｍｍ２を大幅に越える値もあるが、１５Ｎ／ｍｍ２も見られ、セメントにより大きく異なった。Ｎａ２Ｏ／Ａｌ２Ｏ３のモル比が０.６５未満であるアルミン酸ナトリウムを含む急結剤（急結剤Ｍ）を用いたＮｏ．１−４５〜１−４９の材齢１０分におけるプロクター貫入抵抗値は、５０Ｎ／ｍｍ２を越える値もあるが、５０Ｎ／ｍｍ２未満のものも見られ、また、本発明の急結剤（急結剤Ａ〜Ｉ）を用いた場合に比べて小さい値であった。
【００２７】
［吹付材の引抜き方法による初期強度試験］
表５に示す配合のベースコンクリートを２００リットルのパン型ミキサーで練混ぜ製造した。製造したベースコンクリートを吹付け装置（商品名「アリバー２６０」）を使用して圧送し、急結剤を急結剤供給装置（日本プライブリコ（株）製，商品名「Ｑガン」）を使用して圧送し、Ｙ字管でベースコンクリートと急結剤とを合流混合させ吹付けコンクリート即ち吹付材を製造した。このときの急結剤の添加量は、セメント１００重量部に対して９．０重量部とした。吹付材の初期強度として、ＪＳＣＥ−Ｇ  ５６１−１９９９「引抜き方法による吹付けコンクリートの初期強度試験方法」に従い材齢１０分の引抜き強度を測定し、この引抜き強度の値を４倍することで、圧縮強度を求めた。引抜き強度を換算することで求めた圧縮強度、使用したセメントの種類及び使用した急結剤の種類を、合わせて表６に示す。なお、各ベースコンクリートにおける、セメントと急結剤を除く混和材料に含まれる石膏の合計は、セメント１００重量部に対しＳＯ３換算で、セメントＡ、Ｂ、Ｃ及びＥを用いたものが７．０重量部、セメントＤを用いたものが７．１重量部であった。
【００２８】
【表５】
2006182617.tif 000006
【００２９】
【表６】
2006182617.tif 000007
【００３０】
本発明の実施例に相当する試験Ｎｏ．２−１〜２−１０全てにおいて、材齢１０分の圧縮強度が３．０Ｎ／ｍｍ２以上と高く且つセメントの品質変動に影響され難かった。
【産業上の利用可能性】
【００３１】
本発明によれば、地山等に吹き付けた吹付材の初期強度がセメントの品質変動の影響を受け難く且つ高いので、トンネル等のコンクリートを吹き付ける建設工事に好適に用いることができる。吹き付けたコンクリートの初期強度が安定的に高いので、工期を短くする必要のある建設工事に、特に好適に用いることができる。